(57)【要約】【課題】単結晶シリコンを安定的に製造するために好適な多結晶シリコン塊や多結晶シリコン棒を提供すること。【解決手段】単結晶シリコンの製造原料として、１４００℃以上の温度範囲において６０℃/分以下の速度で昇温した際の融解の開始温度をＴsとし融解の完了温度をＴeとしたときに、ΔＴ＝Ｔe−Ｔsの値が５０℃以下である多結晶シリコン塊を用いる。【選択図】なし【特許請求の範囲】
【請求項１】
１４００℃以上の温度範囲において６０℃/分以下の速度で昇温した際の融解の開始温
度をＴsとし融解の完了温度をＴeとしたときに、ΔＴ＝Ｔe−Ｔsの値が５０℃以下である、多結晶シリコン塊。
【請求項２】
前記多結晶シリコン塊はシーメンス法により合成された多結晶シリコン棒から採取された多結晶シリコン塊である、請求項１に記載の多結晶シリコン塊。
【請求項３】
シーメンス法により合成された多結晶シリコン棒であって、該多結晶シリコン棒の何れの部位から採取した多結晶シリコン塊も、１４００℃以上の温度範囲において６０℃/分
以下の速度で昇温した際の融解の開始温度をＴsとし融解の完了温度をＴeとしたときに、ΔＴ＝Ｔe−Ｔsの値が５０℃以下である、多結晶シリコン棒。
【請求項４】
請求項１〜３に記載の多結晶シリコン塊もしくは多結晶シリコン棒を原料に使用する、単結晶シリコンの製造方法。
【発明の詳細な説明】
【技術分野】
【０００１】
本発明は、単結晶シリコンを安定的に製造するために好適な、多結晶シリコン塊および多結晶シリコン棒に関する。
【背景技術】
【０００２】
半導体デバイス等の製造に不可欠な単結晶シリコンは、ＣＺ法やＦＺ法により育成され、その際の原料として多結晶シリコン塊や多結晶シリコン棒が用いられる。このような多結晶シリコン材料は多くの場合、シーメンス法により製造される。シーメンス法とは、トリクロロシランやモノシラン等のシラン原料ガスを加熱されたシリコン芯線に接触させることにより、該シリコン芯線の表面に多結晶シリコンをＣＶＤ（Chemical Vapor Deposition）法により気相成長（析出）させる方法である。
【０００３】
例えば、ＣＺ法で単結晶シリコンを育成する際には、石英ルツボ内に多結晶シリコン塊をチャージし、これを加熱溶融させたシリコン融液に種結晶を漬けて転位線を消滅させ、無転位化させた後に所定の直径となるまで徐々に径拡大させて結晶の引上げが行われる。このとき、シリコン融液中に、未溶融の多結晶シリコンが残存していると、この未溶融多結晶片が対流により固液界面近傍を漂い、転位発生を誘発して結晶線を消失させてしまう原因となる。
【０００４】
また、特許文献１には、多結晶シリコン棒（多結晶シリコンロッド）をシーメンス法で製造する工程中に、該ロッド中で針状結晶なる不均質な結晶が析出することがあり、かかる針状結晶が析出した多結晶シリコン棒を用いてＦＺ法による単結晶シリコン育成を行うと、上述の不均質な結晶によって個々の晶子がその大きさに相応して均一には溶融せず、未溶融の晶子が固体粒子として溶融帯域をとおって単結晶ロッドへと通り抜けて未溶融粒子として単結晶の凝固面に組み込まれ、これにより結晶線の消失が引き起こされる旨が報告されている。
【０００５】
結晶線の消失が生じると最早、単結晶シリコンを得ることができないから、製造歩留り向上のためには、結晶線の消失原因を明らかにし、単結晶シリコンを安定的に製造するために好適な多結晶シリコン塊や多結晶シリコン棒を提供する技術が望まれる。
【先行技術文献】
【特許文献】
【０００６】
【特許文献１】特開２００８−２８５４０３号公報
【発明の概要】
【発明が解決しようとする課題】
【０００７】
本発明は、斯かる課題に鑑みてなされたもので、その目的とするところは、単結晶シリコンを安定的に製造するために好適な多結晶シリコン塊や多結晶シリコン棒を提供することにある。
【課題を解決するための手段】
【０００８】
上記課題を解決するために、本発明に係る多結晶シリコン塊は、１４００℃以上の温度範囲において６０℃/分以下の速度で昇温した際の融解の開始温度をＴsとし融解の完了温度をＴeとしたときに、ΔＴ＝Ｔe−Ｔsの値が５０℃以下であることを特徴とする。
【０００９】
例えば、前記多結晶シリコン塊はシーメンス法により合成された多結晶シリコン棒から
採取された多結晶シリコン塊である。
【００１０】
また、本発明に係る多結晶シリコン棒は、シーメンス法により合成された多結晶シリコン棒であって、該多結晶シリコン棒の何れの部位から採取した多結晶シリコン塊も、１４００℃以上の温度範囲において６０℃/分以下の速度で昇温した際の融解の開始温度をＴsとし融解の完了温度をＴeとしたときに、ΔＴ＝Ｔe−Ｔsの値が５０℃以下であることを
特徴とする。
【００１１】
そして、本発明に係る単結晶シリコンの製造方法では、上述の多結晶シリコン塊もしくは多結晶シリコン棒を、ＣＺ法やＦＺ法による単結晶シリコンの製造用の原料として使用する。
【発明の効果】
【００１２】
本発明に係る単結晶シリコン塊は、上記融解特性を示すため、単結晶シリコンの製造時に発生する結晶線の消失を顕著に抑制する。つまり、本発明により、単結晶シリコンを安定的に製造するために好適な多結晶シリコン塊や多結晶シリコン棒が提供される。
【発明を実施するための形態】
【００１３】
本発明者は、単結晶シリコンの育成時に生じる結晶線の消失の原因につき検討を進める中で、原料として用いる多結晶シリコンの融解特性に着目した。その結果、ある融解条件を満足する多結晶シリコンを原料として用いて単結晶シリコンの育成を行うと、結晶線消失の頻度（確率）が顕著に低くなるとの知見を得た。
【００１４】
ＣＺ法により単結晶シリコンを育成する際には、ルツボ内で多結晶シリコンを融解させ、シリコン融液に種結晶シリコン棒を浸漬して回転させながら引き上げることにより、種結晶と同じ原子配列をした単結晶インゴットを得る。一方、ＦＺ法による単結晶シリコン育成では、ルツボは使用せず、多結晶シリコン棒の下方に種結晶を配し、誘導加熱により、種結晶と多結晶シリコン棒の境界部分を溶融し、このシリコン融液を表面張力で保持した状態で単結晶化していく。
【００１５】
結晶線の消失は、シリコン融液中に漂う微細な未融解物が、固液界面に到達することにより生じると推測される。従って、このような未融解物を無くすことにより、結晶線が消失せず、単結晶化の歩留りの高い結晶成長条件を実現できるはずである。
【００１６】
そこで、本発明者らは、結晶線の消失を生じさせた多結晶シリコン原料と結晶線の消失を生じさせなかった多結晶シリコン原料の加熱・昇温試験を行い、昇温過程での融解の現象を観察して融解特性を比較した。試料は、シーメンス法で育成した多結晶シリコン棒の各所から、直径１９ｍｍの円柱状コアをくり抜き、このコアから厚さが２ｍｍの板状の試料を切り出し、表面はバフ研磨により鏡面化してある。
【００１７】
このような板状試料をアルミナ製の容器に入れ、加熱にはハロゲンランプを用い、室温（２５℃）〜２００℃は５０℃／分、２００℃〜１２００℃は２００℃／分、１２００℃〜１５００℃は５０℃／分の昇温速度とし、１５００℃に至った時点で３分保持した。ここで、シリコンの融点を含む温度範囲である１２００℃〜１５００℃での昇温速度は、６０℃／分以下であれば観察に支障がないが、７０℃／分を超えると、融解始めの瞬間の温度（Ｔs）と、全量が融解した瞬間の温度（Ｔe）の判断が困難となるので好ましくない。また、測定環境の雰囲気は、アルゴンに２％の水素ガスを添加した還元雰囲気とした。
【００１８】
なお、シリコンの融点は１４１４℃程度とされ、１０００℃を超える。このような高温では、試料そのものからだけではなく、試料の周辺からも多量の赤外線が発生するため、
肉眼ないし光学顕微鏡では融解状態の観察はできない。そこで、レーザー顕微鏡を使用し、焦点深度の浅い位置の限定された領域（観察面は４ｍｍ×２ｍｍ）のみを観察し、赤外線の影響を受けない状態で観察を行った。レーザー顕微鏡にはレーザーテック（株）製のＶＬ２０００を用い、光源には青色レーザーダイオード（波長４１０ｎｍ）を用いた。
【００１９】
解像度が０．１５μｍで倍率は５６０倍の画像をビデオ録画した。試料面の温度は、上述のアルミナ製容器の下部に設けた熱電対温度計により測定し、当該温度を試料画像に同期させて記録し、再生画像を観察しながら、融解始めの瞬間の温度（Ｔs）と、全量が融
解した瞬間の温度（Ｔe）を計測した。
【００２０】
このような実験を種々の多結晶シリコンについて繰り返した結果、シリコンの融点を含む温度範囲、具体的には１４００℃以上の温度範囲において６０℃/分以下の速度で昇温
した際の融解の開始温度をＴsとし融解の完了温度をＴeとしたときに、ΔＴ＝Ｔe−Ｔsの値が５０℃以下である多結晶シリコン塊を原料として用いた場合には、単結晶シリコンの育成時の結晶線の消失が顕著に低いことが分かった。また、一般的な傾向として、単結晶シリコンの育成時の結晶線の消失を生じさせない多結晶シリコン塊は、上記Ｔsの温度が
相対的に低いことも分かった。
【００２１】
つまり、ＣＺ法による単結晶シリコンの育成およびＦＺ法による単結晶シリコンの育成に際しては、上記融解条件を満足する多結晶シリコン塊や多結晶シリコン棒を原料とすることで、製造歩留りが高まることが分かる。
【００２２】
なお、同様の融解特性試験を、単結晶シリコンについても行ったところ、ＣＺ法による単結晶シリコンとＦＺ法による単結晶シリコンの何れにおいても、ΔＴ＝Ｔe−Ｔsの値は僅かに１℃であった（表１を参照）。
【００２３】
【表１】
2020125242.tif 000002
【００２４】
本発明者らは、上述の融解条件を満足する多結晶シリコンをシーメンス法で合成するためには、析出速度を５μｍ／分以上にすることが好ましいと考えている。本発明者らの経験によれば、多結晶シリコンの析出速度が低い条件で育成された多結晶シリコンを誘拐させると、融液中に「未融解物」が残りやすい。
【００２５】
本発明者らの実験によれば、析出速度が５μｍ／分以上（好ましくは７〜１２μｍ／分以上）の場合、上記ΔＴ＝Ｔe−Ｔsの値は比較的小さいものとなる。
【実施例】
【００２６】
ＦＺ単結晶引き上げ時に、結晶線が消失しなかった多結晶シリコン棒と同一条件で育成した多結晶シリコン棒から採取した２ブロック（Ａ１およびＡ２）と、結晶線が消失した多結晶シリコン棒と同一条件で育成した多結晶シリコン棒から採取した２ブロック（Ｂ１およびＢ２）を準備した。これらのブロックの採取位置は何れも、逆Ｕ字型に組まれたシリコン芯線のブリッジ近傍である。
【００２７】
これら各ブロックから４枚の板状試料を切り出し、昇温速度を５０〜８０℃／分の範囲で変化させて、各条件でのΔＴ＝Ｔe−Ｔsの値を求めた。その結果を表２に示す。
【００２８】
この結果から、結晶線消失の有無とΔＴ＝Ｔe−Ｔsの値との間に相関関係があること、つまり、ΔＴ＝Ｔe−Ｔsの値が５０℃以下である多結晶シリコン塊を原料として用いた場合には、単結晶シリコンの育成時の結晶線の消失が顕著に低いことが分かる。
【００２９】
また、昇温速度が６０℃／分以下では上記ΔＴ＝Ｔe−Ｔsの値は一定であるのに対し、昇温速度が６０℃／分を超える場合には、昇温温度が高い程、低いΔＴ値を示している。これは、昇温温度が高すぎると、融解始めの瞬間の温度（Ｔs）と、全量が融解した瞬間
の温度（Ｔe）の判断が困難となるためである。よって、昇温速度は６０℃／分以下であ
ることが好ましい。
【００３０】
【表２】
2020125242.tif 000003
【００３１】
続いて、異なる析出条件下で育成された多結晶シリコン棒を５本（Ｃ〜Ｇ）準備した。
これらの多結晶シリコン棒はシーメンス法で育成されたものであり、シリコン原料ガスであるトリクロロシラン濃度は３０ｖｏｌ％の一定とし、成長速度（析出速度）を２〜１０μｍ／分の範囲で変えて析出させたものである。
【００３２】
これらの各多結晶シリコン棒を原料としてＦＺ法で単結晶シリコンの育成を行い、結晶線の消失の有無を調べた結果を表３に纏めた。成長速度が５μｍ／分以上のものでは、結晶線の消失は認められなかった。
【００３３】
【表３】
2020125242.tif 000004
【産業上の利用可能性】
【００３４】
本発明に係る単結晶シリコン塊は、上記融解特性を示すため、単結晶シリコンの製造時に発生する結晶線の消失を顕著に抑制する。つまり、本発明により、単結晶シリコンを安定的に製造するために好適な多結晶シリコン塊や多結晶シリコン棒が提供される。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
析出速度を常に５μｍ／分以上とし、かつ析出速度を１２μｍ以下として成長させた多結晶シリコン塊の製造方法であって、
１４００℃以上の温度範囲において６０℃/分以下の速度で昇温した際の融解の開始温度をＴsとし融解の完了温度をＴeとしたときに、ΔＴ＝Ｔe−Ｔsの値が５０℃以下である、多結晶シリコン塊の製造方法。
【請求項２】
前記多結晶シリコン塊はシーメンス法により合成された多結晶シリコン棒から採取された多結晶シリコン塊である、請求項１に記載の多結晶シリコン塊の製造方法。
【請求項３】
シーメンス法により合成され、析出速度を常に５μｍ／分以上とし、かつ析出速度を１２μｍ以下として成長させた多結晶シリコン棒の製造方法であって、
前記多結晶シリコン棒の何れの部位から採取した多結晶シリコン塊も、１４００℃以上の温度範囲において６０℃/分以下の速度で昇温した際の融解の開始温度をＴsとし融解の完了温度をＴeとしたときに、ΔＴ＝Ｔe−Ｔsの値が５０℃以下である、多結晶シリコン棒の製造方法。
【請求項４】
請求項１又は２に記載の製造方法によって製造された多結晶シリコン塊もしくは請求項３に記載の製造方法によって製造された多結晶シリコン棒を原料に使用する、単結晶シリコンの製造方法。